(57)【要約】      （修正有）【課題】明るい使用環境での透過投映像の発色鮮明性と、ホットスポット抑止効果に優れた遮熱性を有する透過投映スクリーンで、ショーウインドー用の投映スクリーン兼遮熱ブラインドを提供する。【解決手段】熱可塑性樹脂中に光拡散性粒子３を含有する光透過性樹脂シート１において、赤色系着色剤Ｒ、青色系着色剤Ｂ、及び黄色系着色剤Ｙとの減色混合によりマンセル明度０〜４（マンセル表色系）に調整され、これら着色剤の少なくとも１種の着色剤に金属複合酸化物を含み、それによって近赤外線反射性を発現させた透過投映スクリーン。【選択図】図１
2015232629.tif 000002
【特許請求の範囲】
【請求項１】
平均粒子径５〜３０μｍの光拡散性粒子を含有する光透過性樹脂シートであって、前記光透過性樹脂シートが、赤色系着色剤、青色系着色剤、及び黄色系着色剤との減色混合によりマンセル明度０〜４（マンセル表色系）に調整され、前記赤色系着色剤、前記青色系着色剤、及び前記黄色系着色剤の少なくとも１種の着色系が金属複合酸化物を着色剤に含み、それによって近赤外線反射性を発現することを特徴とする透過投映スクリーン。
【請求項２】
前記金属複合酸化物において、１）前記赤色系着色剤が、亜鉛−鉄−クロム複合酸化物、亜鉛−鉄−クロム−アルミニウム複合酸化物から選ばれた１種以上であり、２）前記青色系着色剤が、コバルト−アルミニウム複合酸化物、コバルト−アルミニウム−クロム複合酸化物、コバルト−アルミニウム−マグネシウム複合酸化物、コバルト−アルミニウム−亜鉛複合酸化物、コバルト−錫複合酸化物、コバルト−ニッケル−亜鉛複合酸化物、コバルト−ニッケル−チタン−亜鉛複合酸化物、コバルト−亜鉛−マグネシウム複合酸化物、コバルト−亜鉛−クロム−チタン複合酸化物、コバルト−亜鉛−ニッケル−チタン複合酸化物から選ばれた１種以上であり、３）前記黄色系着色剤が、ビスマス−バナジウム−アルミニウム複合酸化物、ニッケル−バリウム−チタン複合酸化物、ニッケル−チタン複合酸化物、ニッケル−アンチモン−チタン複合酸化物、クロム−アンチモン−チタン複合酸化物、鉛−アンチモン−チタン複合酸化物から選ばれた１種以上である、請求項１に記載の透過投映スクリーン。
【請求項３】
前記光透過性樹脂シートが、さらに黒色系着色剤を含み、この黒色系着色剤が、鉄−クロム複合酸化物、鉄−クロム−コバルト複合酸化物、鉄−クロム−コバルト−マンガン複合酸化物、銅−クロム複合酸化物、銅−マグネシウム複合酸化物、銅−クロム−マンガン複合酸化物、銅−ビスマス複合酸化物、マンガン−ビスマス複合酸化物から選ばれた１種以上の金属複合酸化物であり、それによってコントラスト調整能を補助し、かつ近赤外線反射性を補助する請求項１または２に記載の透過投映スクリーン。
【請求項４】
前記光拡散性粒子が光半透過性黒色粒子である請求項１〜３の何れか１項に記載の透過投映スクリーン。
【請求項５】
前記光拡散性樹脂シートが光透過性織布を芯材に含む請求項１〜４のいずれか１項に記載の透過投映スクリーン。
【請求項６】
前記光透過性樹脂シートが積層構造を有し、前記光拡散性粒子を含有する層と、前記着色剤を含有する層とに分れている請求項１〜５のいずれか１項に記載の透過投映スクリーン。
【請求項７】
前記光透過性樹脂シートの表面抵抗値（測定方法：JIS   K6911、測定条件：湿度３０％ＲＨ−温度２３℃）が、１．０Ｅ＋１２Ω未満である請求項１〜６のいずれか１項に記載の透過投映スクリーン。
【発明の詳細な説明】
【技術分野】
【０００１】
本発明は透過投映スクリーン用の樹脂製シートに関するものであり、特にスクリーン背面からスクリーン裏面にプロジェクター投映した画像をスクリーンの表面に透過投映させるデジタルディスプレイ及びデジタルサイネージにおいて、明るい環境での透過投映像の発色鮮明性（高いコントラスト効果）とホットスポット抑止効果に優れ、しかも遮熱性を有するもので、特にショーウインドー用の投映スクリーン兼遮熱ブラインドに関する。
【背景技術】
【０００２】
デジタルデータをコンピュータ経由で画像表示、動画表示するデジタルサイネージ（電子看板）が普及している。デジタルサイネージはポスターや看板などの具現物を必要としないため、リアルタイムかつ低コストで自由自在の演出表現が可能である。この一形態に、スクリ−ンの背面からプロジェクター投映する方法があり、特にショーウインドーのような大型ヴィジュアルメディアに適している。このような投映スクリーンには適度な透光性と光拡散性を兼備する透過型スクリーンを用いることで、プロジェクター光源を隠蔽しながらの鮮明な大画面映像や動画の表示を可能とする。
【０００３】
このような透過型スクリーンで、背面に設置したプロジェクターの光源位置が透けて見えず、かつプロジェクターからの映像を鮮明に写すスクリーンの具体例として、プラスチックフィルムを支持体として、これに光拡散性粒子（無機顔料）を含む光拡散層を設けてなるヘーズ８０％以上、全光線透過率６０％以上、鏡面光沢度１０％以下である透過型スクリーン（特許文献１）、光拡散体を通して光源を見たときに光源光の色調がシフトすることを抑え、光拡散体を通したときに白色光源が着色して見えることをなくすようなスクリーンとして、透明樹脂と、透明樹脂とは屈折率の異なる特定条件を満たす球状微粒子とから形成される透過型スクリーン（特許文献２）、ホットスポット（プロジェクター光源の映り込み）の発生を防止しつつ、十分なコントラストおよび輝度を得ることができるスクリーンとして、ヘーズが６５％以上である前方散乱性フィルム上に、平均粒子径６μｍ超〜１２μｍの黒色ビーズとバインダー樹脂とを含む黒色層を有してなる透過型スクリーン（特許文献３）などが開示されている。
【０００４】
昨今では大型ヴィジュアルメディアを活用し、より人目を惹く広告演出や集客効果を得るために、特許文献１〜３のようなスクリーンをショーウインドーのガラス内側に貼着して通行人に向けて動画などをプロジェクター投映するデジタルディスプレイやデジタルサイネージが注目されている。この手段に適する大型ショーウインドーは、繁華街、地下街、ショッピングモール、アミューズメント施設、イベント会場、駅舎や空港など屋内外を問わないが、特に昼間の繁華街ではショーウインドーに直射日光が射して眩く反射したり、プロジェクター投映画像の階調に白飛びを起こしたりするなど、夜間に効果を発揮する特許文献１や２のスクリーンも昼間の環境では発色鮮明性に精彩を欠くものであった。また、大型ショーウインドーでは夏場の強い陽射しが店内温度を上昇させる難点があるが、特許文献１や２のスクリーンは遮熱効果を有するものではなく、特許文献３のスクリーンでは黒色ビーズを含む黒色層を有することでショーウインドー自体が蓄熱して余計に店内の冷房効率を悪くすることがあった。また特許文献１〜３のようなスクリーンは帯電防止性能を有さないため、静電気で埃や塵がスクリーン表面に付着することでキラキラした乱反射を起こし、至近距離での観察で画像のチラつきが目障りとなることがある。
【０００５】
従って、明るい環境での透過投映像の発色鮮明性と、ホットスポット抑止効果に優れ、さらに遮熱性を有し、必要に応じて帯電防止性を有する背面投映用スクリーンが存在すれば、それを大型ショーウインドーに使用することで、昼夜を問わずプロジェクター投映による画像や映像を通行人に安定発信するデジタルディスプレイやデジタルサイネージが可能となり、特に夏場の昼間において、大型ショーウインドーに射し込む日射熱を効果的に反射できれば店内冷房の効率の改善が期待できる。このようなデジタルディスプレイやデジタルサイネージによれば、ショーウインドー以外でも天井面や壁面にも映像や動画を投映するビジュアル演出も可能とする。またドーム状膜構造物の一部または全部を、織物を基材として含む透過型スクリーンで構成し、多数のプロジェクターを使用することでドーム状膜構造物内部壁面に映像や動画を３６０°全方向投映し、さらに透過画像や動画をドーム状膜構造物外部壁面にも同時現出させるようなデジタルディスプレイ及びデジタルサイネージを可能とする。
【先行技術文献】
【特許文献】
【０００６】
【特許文献１】特開２００５−０２４９４２号公報
【特許文献２】特開２００７−２４９１８５号公報
【特許文献３】特開２０１０−２５０２８８号公報
【発明の概要】
【発明が解決しようとする課題】
【０００７】
本発明は、特にスクリーン背面からスクリーン裏面にプロジェクター投映した画像をスクリーンの表面に透過投映させるデジタルディスプレイ及びデジタルサイネージにおいて、明るい環境での透過投映像の発色鮮明性（高いコントラスト効果）とホットスポット抑止効果に優れ、しかも遮熱性を有するもので、必要に応じて帯電防止性が付与され、特にショーウインドー用に適する投映スクリーン兼遮熱ブラインドを提供するものである。
【課題を解決するための手段】
【０００８】
上記課題を解決するために、本発明者らが検討を行った結果、光拡散性粒子を含有する光透過性樹脂シートにおいて、光透過性樹脂シートが、赤色系着色剤、青色系着色剤、及び黄色系着色剤との減色混合によりマンセル明度０〜４（マンセル表色系）に調整し、これら着色剤の少なくとも１種の着色系が金属複合酸化物を着色剤に含むことで、特に明るい使用環境での透過投映像の発色鮮明性（高いコントラスト効果）と、ホットスポット抑止効果に優れ、デジタルディスプレイ及びデジタルサイネージに適した透過投映スクリーンが得られ、特にショーウインドー用に適する投映スクリーン兼遮熱ブラインドが得られることを見出して本発明を完成するに至った。
【０００９】
すなわち本発明の透過投映スクリーンは、平均粒子径５〜３０μｍの光拡散性粒子を含有する光透過性樹脂シートであって、前記光透過性樹脂シートが、赤色系着色剤、青色系着色剤、及び黄色系着色剤との減色混合によりマンセル明度０〜４（マンセル表色系）に調整され、前記赤色系着色剤、前記青色系着色剤、及び前記黄色系着色剤の少なくとも１種の着色系が金属複合酸化物を着色剤に含み、それによって近赤外線反射性を発現することが好ましい。これによって特に明るい使用環境での透過投映像の発色鮮明性（高いコントラスト効果）と、ホットスポット抑止効果に優れ、デジタルディスプレイ及びデジタルサイネージに適した透過投映スクリーンが得られ、特にショーウインドー用に適する投映スクリーン兼遮熱ブラインドを得ることができる。
【００１０】
本発明の透過投映スクリーンは、前記金属複合酸化物において、１）前記赤色系着色剤が、亜鉛−鉄−クロム複合酸化物、亜鉛−鉄−クロム−アルミニウム複合酸化物から選ばれた１種以上であり、２）前記青色系着色剤が、コバルト−アルミニウム複合酸化物、コバルト−アルミニウム−クロム複合酸化物、コバルト−アルミニウム−マグネシウム複合酸化物、コバルト−アルミニウム−亜鉛複合酸化物、コバルト−錫複合酸化物、コバルト−ニッケル−亜鉛複合酸化物、コバルト−ニッケル−チタン−亜鉛複合酸化物、コバルト−亜鉛−マグネシウム複合酸化物、コバルト−亜鉛−クロム−チタン複合酸化物、コバルト−亜鉛−ニッケル−チタン複合酸化物から選ばれた１種以上であり、３）前記黄色系着色剤が、ビスマス−バナジウム−アルミニウム複合酸化物、ニッケル−バリウム−チタン複合酸化物、ニッケル−チタン複合酸化物、ニッケル−アンチモン−チタン複合酸化物、クロム−アンチモン−チタン複合酸化物、鉛−アンチモン−チタン複合酸化物から選ばれた１種以上であることが好ましい。これによって特に明るい使用環境での透過投映像の発色鮮明性と、ホットスポット抑止効果に優れ、デジタルディスプレイ及びデジタルサイネージに適した透過投映スクリーンが得られ、特にショーウインドー用に適する投映スクリーン兼遮熱ブラインドを得ることができる。
【００１１】
本発明の透過投映スクリーンは、前記光透過性樹脂シートが、さらに黒色系着色剤を含み、この黒色系着色剤が、鉄−クロム複合酸化物、鉄−クロム−コバルト複合酸化物、鉄−クロム−コバルト−マンガン複合酸化物、銅−クロム複合酸化物、銅−マグネシウム複合酸化物、銅−クロム−マンガン複合酸化物、銅−ビスマス複合酸化物、マンガン−ビスマス複合酸化物から選ばれた１種以上の金属複合酸化物であり、それによってコントラスト調整能を補助し、かつ近赤外線反射性を補助することが好ましい。これによって特に明るい使用環境での透過投映像の発色鮮明性と、ホットスポット抑止効果に優れ、デジタルディスプレイ及びデジタルサイネージに適した透過投映スクリーンが得られ、特にショーウインドー用に適する投映スクリーン兼遮熱ブラインドを得ることができる。
【００１２】
本発明の透過投映スクリーンは、前記光拡散性粒子が光半透過性黒色粒子であることが好ましい。これによって特に明るい使用環境での透過投映像の発色鮮明性と、ホットスポット抑止効果に優れ、デジタルディスプレイ及びデジタルサイネージに適した透過投映スクリーンを得ることができる。
【００１３】
本発明の透過投映スクリーンは、前記光拡散性樹脂シートが光透過性織布を芯材に含むことが好ましい。これによってドーム状膜構造物の一部または全部を、織物を基材として含む透過型スクリーンで構成することで建築構造物としての強度及び耐久性を満足し、多数のプロジェクターを使用することでドーム状膜構造物内部壁面に映像や動画を３６０°全方向投映し、さらに透過画像や動画をドーム状膜構造物外部壁面にも同時現出させるようなデジタルディスプレイ及びデジタルサイネージを可能とする。
【００１４】
本発明の透過投映スクリーンは、前記光透過性樹脂シートが積層構造を有し、前記光拡散性粒子を含有する層と、前記着色剤を含有する層とに分れていることが好ましい。これによって特に明るい使用環境での透過投映像の発色鮮明性と、ホットスポット抑止効果により優れ、デジタルディスプレイ及びデジタルサイネージに適した透過投映スクリーンが得られ、特にショーウインドー用に適する投映スクリーン兼遮熱ブラインドを得ることができる。
【００１５】
本発明の透過投映スクリーンは、前記光透過性樹脂シートの表面抵抗値（測定方法：JIS   K6911、測定条件：湿度３０％ＲＨ−温度２３℃）が、１．０Ｅ＋１２Ω未満であることが好ましい。これによって透過投映スクリーンに帯電防止性を付与し、塵や埃の表面付着によるキラキラした乱反射を抑止し、美麗な投映画像を常時維持することを可能とする。
【発明の効果】
【００１６】
本発明によれば、明るい環境での透過投映像の発色鮮明性（高いコントラスト効果）とホットスポット抑止効果に優れ、しかも遮熱性を有し、必要に応じて帯電防止性が付与され、特にショーウインドー用に適する投映スクリーン兼遮熱ブラインドを得ることができるので、本発明による透過投映スクリーンをショーウインドーのガラス面に装着し、リアプロジェクター投映するだけで、容易にデジタルディスプレイやデジタルサイネージなどの表現を可能とし、しかも夏場の強い陽射しにも拘らず、店内温度の上昇を抑止することで冷房効率を改善できるので、ウインドーディスプレイやＰＯＰ広告看板などの商業的利用を始め、特に遮熱性を有することで、アミューズメント施設、屋外イベント会場などでの映画やアニメーションの投映、音楽プロモーションビデオやライブ映像などの投映などにも利用できる。また、インターネット通信との連動によるデジタルサイネージの利用として、ニュース速報、暴風雨警戒警報、災害時の緊急避難誘導のリアルタイム表示も期待できる。
【図面の簡単な説明】
【００１７】
【図１】本発明の透過投映スクリーンの断面の一例を示す図
【図２】本発明の透過投映スクリーンの断面の一例を示す図
【図３】本発明の透過投映スクリーンの断面の一例を示す図
【図４】本発明の透過投映スクリーンの断面の一例を示す図
【図５】本発明の透過投映スクリーンの断面の一例を示す図
【図６】本発明の透過投映スクリーンの断面の一例を示す図
【発明を実施するための形態】
【００１８】
本発明の透過投映スクリーンにおいて、光透過性樹脂シートは、単層もしくは積層構造である。積層構造とは光拡散性粒子を含有する熱可塑性樹脂層と、着色剤を含有する熱可塑性樹脂層とに分れる態様で、さらに積層構造には光透過性織布を芯材に含む態様も含む。積層構造の具体例は、「光拡散性粒子含有層／着色剤含有層」、「光拡散性粒子含有層／着色剤含有層／光拡散性粒子含有層」、「光拡散性粒子含有層／着色剤含有層／光透過性織布」、「光拡散性粒子含有層／光透過性織布／着色剤含有層」、「光拡散性粒子含有層／着色剤含有層／光透過性織布／光拡散性粒子含有層」、「単層／光透過性織布」などの構成である。光透過性樹脂シートを形成する熱可塑性樹脂として、特に環状オレフィンコポリマーを用いることが光学的透明性に優れて好ましい。このような環状オレフィンコポリマーは、エチレン及び／又は炭素数３〜２０のα−オレフィン化合物（例えばプロピレン、１−ブテン、１−ペンテン、１−ヘキセンなど）のモノマーと、ノルボルネン、テトラシクロドデセンなどのシクロオレフィンモノマーとの共重合体による非結晶性ポリマー（シクロオレフィンモノマー含有量６０〜８５質量％）である。また、上記モノマーに加え、ビニルナフタレン、ビニルアントラセン、ビニルフェナンスレン、ビニルフルオランテン、ビニルピレンなどの第３成分モノマーを含むコポリマーであってもよい。また、光透過性樹脂シートを構成するに好ましい熱可塑性樹脂としては、軟質〜半硬質塩化ビニル樹脂、塩化ビニル系共重合体樹脂、オレフィン樹脂（ＰＥ，ＰＰなど）、オレフィン系共重合体樹脂（ＥＶＡ，ＥＭＭＡなど）、ウレタン樹脂、ウレタン系共重合体樹脂、アクリル樹脂、アクリル系共重合体樹脂、酢酸ビニル樹脂、酢酸ビニル系共重合体樹脂、スチレン樹脂、スチレン系共重合体樹脂、ポリエステル樹脂（ＰＥＴ，ＰＥＮ，ＰＢＴなど）、ポリエステル系共重合体樹脂、フッ素含有共重合体樹脂、ポリカーボネート、ポリアミド、ポリエーテル、ポリエステルアミド、ポリエーテルエステルなどが挙げられる。透過投映スクリーンに難燃性が要求される場合には、特に軟質塩化ビニル樹脂、フッ素含有共重合体樹脂を用いることができる。
【００１９】
光拡散性粒子は、ガラスビーズ、ガラス中空ビーズ、ガラスパウダー、シリカビーズ、シリカ中空ビーズ、シリコーンレジンビーズ、シリコーンゴムビーズ、アクリル樹脂ビーズ、架橋アクリル樹脂ビーズ、スチレン樹脂ビーズ、架橋スチレン樹脂ビーズ、メラミン樹脂ビーズ、及びこれらの表面処理ビーズなどから選ばれた１種以上で、平均粒子径は５〜３０μｍ、特に５〜２０μｍのものである。表面処理ビーズとは、上記ビーズの表面をシランカップリング剤やチタンカップリング剤の反応物、加水分解物で被覆したもの、シリカ微粒子で被覆したもの、ビーズ構成樹脂と異種の樹脂で被覆したものなどが挙げられる。これら光拡散性粒子の均粒子径が３０μｍを超え、例えば５０μｍ程度であっても投映画像に特段の悪影響をもたらすことはないが、至近距離での観察で画質を粗くしたり、画像にハレーションを生じることがある。また平均粒子径が５μｍ未満だと光拡散効果が不十分となり投映画像の明度と彩度が不十分となることがある。光拡散性粒子の含有量は熱可塑性樹脂１００質量部に対して５〜３０質量部、特に７．５〜２０質量部であることが好ましい。光拡散性粒子の含有量が５質量部未満だと光拡散効果が不十分となり投映画像にプロジェクターの光源（ホットスポット）が映り込むなどの不具合を生じることがある。また光拡散性粒子の含有量が３０質量部を越えると画像にハレーションを生じ易く、光透過性樹脂シート（透過投映スクリーン）本体の折曲げ強度を脆くすることがある。光拡散性粒子の形状は球形が最も好ましいが、歪んだ球状、じゃが芋状、碁石状、ラグビーボール状など、定型、無定型を問わない。上記熱可塑性樹脂の屈折率と光拡散性粒子の屈折率とは屈折率差０．０１以上、特に０．０５以上を有する条件で光拡散性粒子の光拡散効果を十分に確保することができる。屈折率差が０．０５以上であれば、熱可塑性樹脂の屈折率と光拡散性粒子の屈折率の何れ側が高い値であってもよい。屈折率はＤ線を光源とするアッベ屈折率計により求めた値を適用する。
【００２０】
また光拡散性粒子には、平均粒子径５〜３０μｍの光半透過性黒色粒子が使用できる。このような光半透過性黒色粒子は黒色色素を含有する樹脂粒子、またはガラス粒子で、可視光透過率（JIS  Z8722）が２５〜６５％である。黒色色素には、カーボンブラック顔料、複合酸化物系黒色顔料、酸化鉄ブラック顔料、酸化チタン系黒色顔料、アゾメチンアゾ系黒色顔料、ペリレン系黒色顔料などを０．０１〜１質量％濃度で使用する。平均粒子径５〜３０μｍの黒色粒子の可視光透過率が２５％未満だと、背面からの投映画像情報の一部を遮断して解像度を低くしたり、あるいは黒色粒子が影となって画面輝度を下げたりすることがある。また、可視光透過率が６５％を越えると、コントラスト引締効果に劣り画質が白ぼけすることがある。樹脂粒子の種類はアクリル樹脂ビーズ、架橋アクリル樹脂ビーズ、スチレン樹脂ビーズ、架橋スチレン樹脂ビーズ、メラミン樹脂ビーズ、及びこれらをシランカップリング剤で処理したビーズなどから選ばれた１種以上で、平均粒子径は５〜３０μｍ、特に５〜２０μｍのものである。ガラス粒子は中実、中空のいずれであってもよく、粒子の形状は球形が最も好ましいが、歪んだ球状、じゃが芋状、碁石状、ラグビーボール状など、更には無定型であってもよい。
【００２１】
本発明の透過投映スクリーンは、光透過性樹脂シート（積層構造の場合は、着色剤を含有する層）には、赤色系着色剤、青色系着色剤、及び黄色系着色剤との減色混合によりマンセル明度０〜４（マンセル表色系）に調整され、赤色系着色剤、青色系着色剤、及び黄色系着色剤の少なくとも１種の着色系が金属複合酸化物を着色剤に含み、それによって近赤外線反射性を発現するものである。マンセル明度が０〜４の範囲内であれば特に各着色剤（赤色系、青色系、黄色系）の配分率に制限は無く、特に各着色剤の使用数にも制限はない。またコントラスト効果を高める目的、色調の調整のために黒色系着色剤を併用することができる。黒色系着色剤の併用と同じ効果を得るために、光拡散性粒子そのものが黒色であって光半透過性を有する黒色の光拡散性粒子を使用することもできる。
【００２２】
金属複合酸化物は、コバルト、クロム、マンガン、ビスマス、モリブデン、ニッケル、チタン、バナジウム、アンチモン、バリウム、アルミニウム、マグネシウム、亜鉛、鉄、銅、錫から選ばれた２〜４種の金属を主体に構成される焼成顔料が好ましい。このような金属複合酸化物において、１）前記赤色系着色剤として、亜鉛−鉄−クロム複合酸化物、亜鉛−鉄−クロム−アルミニウム複合酸化物から選ばれた１種以上、２）青色系着色剤として、コバルト−アルミニウム複合酸化物、コバルト−アルミニウム−クロム複合酸化物、コバルト−アルミニウム−マグネシウム複合酸化物、コバルト−アルミニウム−亜鉛複合酸化物、コバルト−錫複合酸化物、コバルト−ニッケル−亜鉛複合酸化物、コバルト−ニッケル−チタン−亜鉛複合酸化物、コバルト−亜鉛−マグネシウム複合酸化物、コバルト−亜鉛−クロム−チタン複合酸化物、コバルト−亜鉛−ニッケル−チタン複合酸化物から選ばれた１種以上、３）黄色系着色剤として、ビスマス−バナジウム−アルミニウム複合酸化物、ニッケル−バリウム−チタン複合酸化物、ニッケル−チタン複合酸化物、ニッケル−アンチモン−チタン複合酸化物、クロム−アンチモン−チタン複合酸化物、鉛−アンチモン−チタン複合酸化物から選ばれた１種以上である。また、コントラスト調整能を補助し、かつ近赤外線反射性を補助する目的でさらに黒色系着色剤の併用が可能であり、黒色系着色剤として例えば、鉄−クロム複合酸化物、鉄−クロム−コバルト複合酸化物、鉄−クロム−コバルト−マンガン複合酸化物、銅−クロム複合酸化物、銅−マグネシウム複合酸化物、銅−クロム−マンガン複合酸化物、銅−ビスマス複合酸化物、マンガン−ビスマス複合酸化物から選ばれた１種以上の金属複合酸化物が挙げられ、４００〜７５０ｎｍの波長域（可視光）における平均反射率１０％以下、７５０〜２５００ｎｍの波長域（近赤外線）における平均反射率が２０％以上のものが好ましい。
【００２３】
光透過性樹脂シート（積層構造の場合は、着色剤を含有する層）は、赤色系着色剤、青色系着色剤、及び黄色系着色剤との減色混合によりマンセル明度０〜４（マンセル表色系）に調整され、これら着色剤の少なくとも１種の着色系が金属複合酸化物を着色剤に含めば、他の着色系は有機色素及び／または有機顔料であってもよい。本発明においては赤色系着色剤、青色系着色剤、及び黄色系着色剤の何れか１種を金属複合酸化物で構成し、残り２種の着色系を有機色素及び／または有機顔料で構成することが好ましい。有機色素は、有機顔料、分散性染料、油溶性染料、水溶性染料などである。有機顔料では、不溶性アゾ系、溶性アゾ系、高分子量アゾ系などのアゾ系顔料、キナクリドンレッド系、キナクリドンマゼンタ系などのキナクリドン系顔料、アンスラキノン系顔料、ペリレン系顔料、フタロシアニンブルー系、フタロシアニングリーン系などのフタロシアニン系顔料、イソインドリノン系顔料、ジオキサジンバイオレットなどのジオキサジン系顔料、キノフタロンイエロー顔料、ニッケルアゾエローなどの錯体顔料など、従来公知の顔料が使用できる。コントラスト効果の調整のために黒色色素を併用する場合は、カーボンブラック顔料、複合酸化物系黒色顔料、酸化鉄ブラック顔料、酸化チタン系黒色顔料、アゾメチンアゾ系黒色顔料、ペリレン系黒色顔料などを使用する。
【００２４】
上記有機色素をカラーインデックス (Colour  Index  International  略称C.I. )で説明する。赤色系着色剤として例えば、C.I. Pigment  Red群の５、７、９、１２、４８（Ｃａ）、４８（Ｍｎ）、５７（Ｃａ）、５７：１、９７、１１２、１２２、１２３、１４６、１６８、１７７、１８４、２０２、２１６、２２４、２２６、２４２、２５４、Pigment  Vioret１９など、青色系着色剤（Pigment  Blue）として例えばC.I. Pigment  Blue群の１、２、３、１５：３、１５：４、１５：６１５：３４、１６、２２、６０、VatBlue４、VatBlue６０、Pigment  Green群の７、３６、Pigment  Violet群の１９、２３など、黄色系着色剤として例えば、C.I. Pigment  Yellow群の１、２、３、１２、１３、１４、１６、１７、２０、２４、６２、７３、７４、７５、８３、９３、９５、９７、９８、１０９、１１０、１１３、１１４、１１７、１２５、１２８、１２９、１３８、１３９、１５０、１５１、１５４、１５５、１８０、１８５などが挙げられる。さらにコントラスト効果の調整のために黒色色素（Pigment  Black）を併用する場合は、例えばC.I. Pigment  Black群の６、７、１１、２６などを使用すればよい。
【００２５】
本発明の透過投映スクリーンは、マンセル明度０〜４の光透過性樹脂シートの可視光透過率（JIS  Z8722）が３０〜７０％であることが好ましい。可視光透過率が３０％未満であると背面から投映した映像が暗く充分な輝度が得られないことがあり、また７０％を超えると投映映像のコントラスト不足や色相の再現性が不充分となる不具合のみならず、プロジェクターの光源が映像に映り込み、映像を白飛びさせることがある。またマンセル明度０〜４、及び可視光透過率３０〜７０％を満たせば光透過性樹脂シートの厚さに特に制限は無いが、０．１ｍｍ〜３ｍｍの範囲、特に０．５ｍｍ〜１．５ｍｍの範囲が好適である。
【００２６】
本発明の透過投映スクリーンにおいて、光拡散性樹脂シートは光透過性織布を芯材として含むことができる。これらの態様として、光透過性樹脂層／光透過性織布、光透過性樹脂層／光透過性織布／光透過性樹脂層、光透過性樹脂層／光透過性織布／他の樹脂シート、などが挙げられる。これら光透過性織布を含む透過投映スクリーンは、マンセル明度０〜４の光透過性樹脂シート（光透過性織布を含む）の可視光透過率（JIS  Z8722）が２０〜５０％であることが好ましい。可視光透過率が２０％未満であると背面から投映した映像が暗く充分な輝度が得られないことがあり、また５０％を超えると投映映像のコントラスト不足や色相の再現性が不充分となる不具合のみならず、プロジェクターの光源が映像に映り込み、映像を白飛びさせることがある。またマンセル明度０〜４、及び可視光透過率２０〜５０％を満たせば透過投映スクリーンの厚さに特に制限は無いが、０．１ｍｍ〜３ｍｍの範囲、特に０．５ｍｍ〜１．５ｍｍの範囲が好適である。光透過性織布を含む態様において本発明の透過投映スクリーンは、その表裏何れの面をプロジェクターに対向させてもよい。
【００２７】
光透過性織布としては、平織、綾織、繻子織、模紗織など公知の織布が挙げられるが、特に平織織布が得られる透過投映スクリーンの経緯物性バランスに優れて好ましい。ラッセル編の緯糸挿入トリコットを使用することもできる。これら光透過性織布は、糸間間隔を均等において平行に多数配置した経糸条、及び糸間間隔を均等において平行に多数配置した緯糸条を含んで構成された粗目状織物（空隙率１０〜５０％）で、糸条自体の光透過性及び、糸条間の間隙で形成された空隙部による光透過性によるもの、もしくは非粗目状織物（空隙率１０％未満）で、主に糸条自体の光透過性に依存するものである。中でも、補強効果、光拡散効果の均一性などの点から、経緯糸条の交絡間に形成される空隙率が０〜５％の高密度織物が特に好ましく用いられる。これらの光透過性織布には公知の防炎処理、難燃加工、帯電防止処理、接着剤処理などを施したものでも良い。
【００２８】
光透過性織布を構成する繊維としては、ポリプロピレン繊維、ポリエチレン繊維、ポリエステル繊維、ナイロン繊維、ビニロン繊維、アクリル繊維など、合成繊維による長繊維糸条、ジアセテート繊維、トリアセテート繊維など、半合成繊維による長繊維、レーヨン繊維、ポリノジック繊維などの再生繊維糸条、ガラス繊維、シリカ繊維、アルミナ繊維など、無機繊維による長繊維糸条などであり、これらは単独使用または混用、混紡であってもよい。繊維の混用、混紡については双糸、三子撚糸、芯鞘糸、長繊維に短繊維を絡めた糸など、公知の複合糸を用いることができる。また、ポリプロピレン繊維、ポリエチレン繊維、ポリエステル繊維などはモノフィラメント糸条や延伸テープ糸条の形態であってもよい。本発明において、光透過性織布を構成する糸条はマルチフィラメント糸条が好ましく、特にフィラメント数１０〜３００本、繊度１３８〜２２２３dtex（デシテックス）、特に２７７〜１１１２dtexのマルチフィラメント糸条が好ましい。
【００２９】
本発明の実施において光透過性樹脂シートは、平均粒子径５〜３０μｍの光拡散性粒子（または光半透過性黒色粒子）、赤色系着色剤、青色系着色剤、及び黄色系着色剤との減色混合によりマンセル明度０〜４（マンセル表色系）に調整され、これら着色剤の少なくとも１種の着色系が金属複合酸化物を着色剤に含み、必要に応じて黒色系着色剤を配合した熱可塑性樹脂（例えば環状オレフィンコポリマー、難燃性が必要な場合は軟質塩化ビニル樹脂またはフッ素系共重合体樹脂を用いる）をカレンダー成型機またはＴダイス押出成型機などの公知のフィルム・シート製造機により、厚さ０．１ｍｍ〜３．０ｍｍの範囲内で製造されたものである。また本発明の実施において光透過性織布（厚さ０．１〜１．０ｍｍ）を含む光透過性樹脂シートは、ポリエステル繊維織布やガラス織布などの片面、または両面に対し、厚さ０．１ｍｍ〜２．９ｍｍの上記フィルムまたはシートを積層した厚さ０．５ｍｍ〜３．０ｍｍの範囲の透過投映スクリーンである。
【００３０】
本発明の透過投映スクリーンには、表面の傷つきを防止し、付着汚れの除去性を向上する目的で、上述の光拡散透過性シートが、その一方の面もしくは両面上最外層に防汚層兼帯電防止層を有していてもよい。防汚層兼帯電防止層は防汚性を有する樹脂層であることが好ましく、これらは例えばアクリル系樹脂、フッ素系共重合樹脂、アクリル−シリコン共重合樹脂、アクリルーフッ素共重合樹脂、アクリル−ウレタン共重合樹脂、アクリル系樹脂とフッ素系共重合樹脂とのブレンド、及びこれらにシリカ微粒子、コロイダルシリカ、オルガノシリケートを含んでなる樹脂層である。このような防汚層兼帯電防止層の形成例としては、防汚コーティング剤の塗工による被膜形成及びフッ素含有樹脂またはフッ素含有共重合体樹脂フィルムを積層する方法が挙げられる。防汚層兼帯電防止層には帯電防止剤、紫外線吸収剤、抗菌剤、防黴剤などを含むことができる。また、本発明の透過投映スクリーンには更に、光触媒性無機材料（例えば光触媒性酸化チタン・光触媒性酸化タングステン）を含む防汚層を設けることができ、これによって付着汚れの水洗い除去性を向上させることができる。  
【００３１】
防汚層兼帯電防止層に帯電防止性を付与するには防汚層兼帯電防止層に無機コロイド物質を含むことが好ましい。無機コロイド物質は例えば１次粒子径３〜１５０ｎｍの、シリカ（酸化ケイ素）ゾル、アルミナ（酸化アルミニウム）ゾル、ジルコニア（酸化ジルコニウム）ゾル、セリア（酸化セリウム）ゾル、酸化スズゾル（リン酸ドープ）及び複合酸化物（酸化亜鉛−五酸化アンチモン複合または酸化スズ−五酸化アンチモン複合）ゾルなどで、防汚層兼帯電防止層の質量に対して１〜１５質量％の含有量である。これによって防汚層兼帯電防止層の表面抵抗値（測定方法：JIS   K6911、測定条件：湿度３０％ＲＨ−温度２３℃）が、１．０Ｅ＋１２Ω未満の帯電防止性が付与され、スクリーン表面に塵や埃が静電付着することを抑止し、それによって塵や埃の乱反射が起こり難いことで美麗な投映画面が常時維持されるようになる。
【００３２】
また光透過性樹脂シートまたは防汚層兼帯電防止層には界面活性剤を含むことができ、これによって得られるスクリーンの表面抵抗値（測定方法：JIS   K6911、測定条件：湿度３０％ＲＨ−温度２３℃）に、１．０Ｅ＋１２Ω未満の帯電防止性が付与され、スクリーン表面に塵や埃が静電付着することを抑止し、それによって塵や埃の乱反射が起こり難いことで美麗な投映画面が常時維持されるようになる。用いる界面活性剤は、アニオン界面活性剤（カルボン酸塩、硫酸エステル塩、スルホン酸塩、リン酸エステル塩）、カチオン界面活性剤（アミン塩型、第４級アンモニウム型）、両性界面活性剤（アミノ酸型、ベタイン型）、非イオン界面活性剤（ポリエチレングリコール型、多価アルコール型）などが使用でき、光透過性樹脂シートまたは防汚層兼帯電防止層の質量に対して１〜５質量％の含有量である。また高分子型帯電防止剤として、四級アンモニウム塩を側鎖に１個以上有するモノマーＡを共重合成分に含む共重合体で、例えば、ポリビニルベンジル型、ポリ(メタ)アクリレート型、スチレン−(メタ)アクリレート共重合体型、スチレン−マレイミド共重合体型、メタクリレート−メタクリルイミド共重合体型などの四級アンモニウム塩型ポリマーが使用できる。これら高分子型帯電防止剤は段落〔００３１〕に記載した無機コロイド物質と併用し、質量比３：１〜１：３で使用することが好ましい。
【００３３】
本発明の透過投映スクリーンの用例において、映像投映装置は、スライド投映機、フィルム投映機、プラネタリウム投映機、レーザー投映機、オーバーヘッドプロジェクター及びビデオプロジェクターなどの映像投映装置を用いることができるが、特にビデオプロジェクターが好ましい。ビデオプロジェクターはコンピュータと連動し、コンピュータ内（ハードディスク）に保存されたＰＯＰ広告や動画、または無線やインターネット回線を通じて入手した情報、画像や動画をコンピュータ制御により効果的に投映する。これらの映像投映装置は透過投映スクリーン背面中央に配置することが好ましいが、奥行が狭い空間では反射ミラーを併用して斜目投映することもできる。また、本発明の透過投映スクリーンには、スピーカー、平面スピーカー、電子音声装置などの音響装置を付帯することが効果的である。
【実施例】
【００３４】
以下、本発明について実施例を挙げて具体的に説明するが、本発明はこれらに限定されるものではない。
実施例及び比較例で作成した透過投映スクリーンについて以下の評価を行った。透過投映スクリーンのサイズはたて１．５ｍ×よこ２．０ｍとして、背面に映像投映装置として液晶式ビデオプロジェクター（セイコーエプソン社製ＥＨ−ＴＷ５００Ｓ）を使用した。
＜プロジェクター光源の視認性：ホットスポットの有無＞
たて１．５ｍ×よこ２．０ｍの透過投映スクリーンの裏面２ｍの距離にビデオプロジェクターを配置した。投映映像をシート真正面から観察し、以下の基準で評価した。
１：ホットスポット無：プロジェクター光源位置が認知できない
２：軽微なホットスポットを認める：おぼろにプロジェクター光源位置が認知できる
３：ホットスポット有：プロジェクター光源位置がはっきりと認知できる
＜映像の発色鮮明性（コントラスト性）＞
１：輝度が高く鮮明
２：輝度が高く不鮮明
３：輝度が低く不鮮明
＜可視光透過率＞
透過投映スクリーンの可視光透過率を、分光側色計ＣＭ−３６００ｄ（コニカミノルタ社製）を使用しJIS  Z8722に従って測定した。
＜マンセル明度＞
透過投映スクリーンのマンセル明度（JIS  Z8721）をMUNSELL  BOOK  OF  COLOR  標準色見本に照合させた。
＜熱線反射効果＞
室内でASTM  D4803-97法による２５０Ｗ赤外線ランプ照射による昇温曲線を３０分間測定し、３０分後の温度を求めた。
＜遮熱効果＞
幅１００ｃｍ×高さ１００ｃｍ×奥ゆき１００ｃｍの立方体の骨組みをアルミ製Ｌ型アングル（幅３５ｍｍ）で組み立て、立方体骨組の底面を除く全面に透過投映スクリーンを貼付固定し試験箱体を作製した。この試験箱体を正午〜１３時の太陽光が直射される環境（埼玉県草加市５月：晴天：気温２８℃）での試験箱体内部温度を温度センサー（試験箱体内部中心に温度センサーを床上５０ｃｍに宙吊固定）で測定した。
【００３５】
［実施例１］
環状オレフィンコポリマーとして、エチレンとノルボルネンとの共重合体（ノルボルネン含有率７８質量％）：商標「ＴＯＰＡＳ」：品番６０１５：ポリプラスチックス社製：屈折率１．５３（ＩＳＯ４８９）：光線透過率（２ｍｍｔ）９１（ＩＳＯ１３４６８−２）、光拡散性粒子として、架橋ポリメタクリル酸メチル球状粒子（平均粒子径２０μｍ）：商標「テクポリマー」：品番ＭＢＸ−２０：積水化成品工業社製：屈折率１．４９を用いた。また、黄色系着色剤としてクロム−アンチモン−チタン複合酸化物、赤色系着色剤としてC.I.ＰＲ１２２、青色系着色剤としてC.I.ＰＢ１５：３を用い、下記配合１により、１６５℃の熱ロール条件でカレンダー成形を行い、厚さ０．２ｍｍ、可視光透過率６０％、マンセル明度３．０のシートを得た。
＜配合１＞
環状オレフィンコポリマー                                        １００質量部
光拡散性粒子                                                      １５質量部
黄色系着色剤（クロム−アンチモン−チタン複合酸化物）            ０．５質量部
赤色系着色剤（C.I.ＰＲ１２２）                                  ０．５質量部
青色系着色剤（C.I.ＰＢ１５：３）                                ０．５質量部  
【００３６】
［実施例２］
実施例１の配合１を下記配合２に変更した以外は実施例１と同様にして、厚さ０．２ｍｍ、可視光透過率５６％、マンセル明度２．５のシートを得た。
＜配合２＞
環状オレフィンコポリマー                                        １００質量部
光拡散性粒子                                                      １５質量部
黄色系着色剤（C.I.ＰＹ１１０）                                  ０．５質量部
赤色系着色剤（C.I.ＰＲ１２２）                                  ０．５質量部
青色系着色剤（コバルト−アルミニウム−クロム複合酸化物）        ０．５質量部  
【００３７】
［実施例３］
実施例１の配合１を下記配合３に変更した以外は実施例１と同様にして、厚さ０．２ｍｍ、可視光透過率５５％、マンセル明度２．０のシートを得た。
＜配合３＞
環状オレフィンコポリマー                                        １００質量部
光拡散性粒子                                                      １５質量部
黄色系着色剤（クロム−アンチモン−チタン複合酸化物）            ０．３質量部
赤色系着色剤（C.I.ＰＲ１２２）                                  ０．３質量部
青色系着色剤（C.I.ＰＢ１５：３）                                ０．３質量部
黒色系着色剤（鉄−クロム複合酸化物）                            ０．３質量部
【００３８】
［実施例４］
実施例１の配合１を下記配合４に変更した以外は実施例１と同様にして、厚さ０．２ｍｍ、可視光透過率５７％、マンセル明度２．５のシートを得た。
＜配合４＞
環状オレフィンコポリマー                                        １００質量部
光拡散性粒子（光半透過性黒色粒子）                                １５質量部
※黒色色素C.I. Pigment  Blacｋ７をメタクリル酸メチル樹脂に対して０．３質量％濃
度で含有する可視光透過率が４０％の、平均粒子径２０μｍの光半透過性黒色粒子で、
コントラスト引締効果に寄与する
黄色系着色剤（クロム−アンチモン−チタン複合酸化物）            ０．３質量部
赤色系着色剤（C.I.ＰＲ１２２）                                  ０．３質量部
青色系着色剤（C.I.ＰＢ１５：３）                                ０．３質量部
【００３９】
［実施例５］
実施例１の配合１において、環状オレフィンコポリマーを軟質塩化ビニル樹脂に変更した配合５とした以外は実施例１と同様にして、厚さ０．２ｍｍ、可視光透過率５６％、マンセル明度３．０のシートを得た。
＜配合５＞
ポリ塩化ビニル樹脂                                              １００質量部
ＤＯＰ（可塑剤）                                                  ６５質量部
エポキシ化大豆油                                                    ２質量部
Ｂａ−Ｚｎ系複合安定剤                                          １．５質量部
ステアリン酸バリウム（滑剤）                                    ０．２質量部
ベンゾトリアゾール系紫外線吸収剤                                ０．３質量部  
光拡散性粒子（架橋ポリメタクリル酸メチル球状粒子：２０μｍ）      １５質量部
黄色系着色剤（クロム−アンチモン−チタン複合酸化物）            ０．５質量部
赤色系着色剤（C.I.ＰＲ１２２）                                  ０．５質量部
青色系着色剤（C.I.ＰＢ１５：３）                                ０．５質量部
【００４０】
［実施例６］
実施例２の配合２において、環状オレフィンコポリマーを軟質塩化ビニル樹脂に変更した配合６とした以外は実施例２と同様にして、厚さ０．２ｍｍ、可視光透過率５４％、マンセル明度２．５のシートを得た。
＜配合６＞
ポリ塩化ビニル樹脂                                              １００質量部
ＤＯＰ（可塑剤）                                                  ６５質量部
エポキシ化大豆油                                                    ２質量部
Ｂａ−Ｚｎ系複合安定剤                                          １．５質量部
ステアリン酸バリウム（滑剤）                                    ０．２質量部
ベンゾトリアゾール系紫外線吸収剤                                ０．３質量部  
光拡散性粒子（架橋ポリメタクリル酸メチル球状粒子：２０μｍ）      １５質量部
黄色系着色剤（C.I.ＰＹ１１０）                                  ０．５質量部
赤色系着色剤（C.I.ＰＲ１２２）                                  ０．５質量部
青色系着色剤（コバルト−アルミニウム−クロム複合酸化物）        ０．５質量部  
【００４１】
［実施例７］
実施例３の配合３において、環状オレフィンコポリマーを軟質塩化ビニル樹脂に変更した配合７とした以外は実施例３と同様にして、厚さ０．２ｍｍ、可視光透過率５３％、マンセル明度２．０のシートを得た。
＜配合７＞
ポリ塩化ビニル樹脂                                              １００質量部
ＤＯＰ（可塑剤）                                                  ６５質量部
エポキシ化大豆油                                                    ２質量部
Ｂａ−Ｚｎ系複合安定剤                                          １．５質量部
ステアリン酸バリウム（滑剤）                                    ０．２質量部
ベンゾトリアゾール系紫外線吸収剤                                ０．３質量部  
光拡散性粒子（架橋ポリメタクリル酸メチル球状粒子：２０μｍ）      １５質量部
黄色系着色剤（クロム−アンチモン−チタン複合酸化物）            ０．３質量部
赤色系着色剤（C.I.ＰＲ１２２）                                  ０．３質量部
青色系着色剤（C.I.ＰＢ１５：３）                                ０．３質量部
黒色系着色剤（鉄−クロム複合酸化物）                            ０．３質量部
【００４２】
［実施例８］
実施例４の配合４において、環状オレフィンコポリマーを軟質塩化ビニル樹脂に変更した配合８とした以外は実施例４と同様にして、厚さ０．２ｍｍ、可視光透過率５５％、マンセル明度２．５のシートを得た。
＜配合８＞
ポリ塩化ビニル樹脂                                              １００質量部
ＤＯＰ（可塑剤）                                                  ６５質量部
エポキシ化大豆油                                                    ２質量部
Ｂａ−Ｚｎ系複合安定剤                                          １．５質量部
ステアリン酸バリウム（滑剤）                                    ０．２質量部
ベンゾトリアゾール系紫外線吸収剤                                ０．３質量部
光拡散性粒子（光半透過性黒色粒子）                                １５質量部
※黒色色素C.I. Pigment  Blacｋ７をメタクリル酸メチル樹脂に対して０．３質量％濃
度で含有する可視光透過率が４０％の、平均粒子径２０μｍの光半透過性黒色粒子で、
コントラスト引締効果に寄与する
黄色系着色剤（クロム−アンチモン−チタン複合酸化物）            ０．３質量部
赤色系着色剤（C.I.ＰＲ１２２）                                  ０．３質量部
青色系着色剤（C.I.ＰＢ１５：３）                                ０．３質量部
【００４３】
［実施例９］
実施例１のシートと下記ガラス織布とを積層し、ガラス織布の片面に光透過性樹脂シートを有する、厚さ０．４５ｍｍ、可視光透過率３６％、マンセル明度３．０のスクリーンを得た。
＜ガラス織布＞
３７５dtexのＥガラス（屈折率１．５５８）無撚扁平マルチフィラメント糸条を経糸及び緯糸として、経糸打込密度３２本／inch、緯糸打込密度３２本／inchで平織してなる空隙率１．０％未満、質量１００ｇ／ｍ２のガラス織布（シランカップリング処理）
【００４４】
［実施例１０］
実施例５のシートと実施例９で用いたガラス織布とを積層し、ガラス織布の片面に光透過性樹脂シートを有する、厚さ０．４５ｍｍ、可視光透過率３６％、マンセル明度３．０のスクリーンを得た。
【００４５】
［実施例１１］
実施例１のシートの厚さを０．１ｍｍに変更し、実施例９で用いたガラス織布の両面に積層し、ガラス織布の両面に光透過性樹脂シートを有する、厚さ０．４５ｍｍ、可視光透過率３６％、マンセル明度３．５のスクリーンを得た。
【００４６】
［実施例１２］
実施例５のシートの厚さを０．１ｍｍに変更し、実施例９で用いたガラス織布の両面に積層し、ガラス織布の両面に光透過性樹脂シートを有する、厚さ０．４５ｍｍ、可視光透過率３６％、マンセル明度３．５のスクリーンを得た。
【００４７】
［実施例１３］
環状オレフィンコポリマーとして、エチレンとノルボルネンとの共重合体（ノルボルネン含有率７８質量％）：商標「ＴＯＰＡＳ」：品番６０１５：ポリプラスチックス社製：屈折率１．５３（ＩＳＯ４８９）：光線透過率（２ｍｍｔ）９１（ＩＳＯ１３４６８−２）、光拡散性粒子として、架橋ポリメタクリル酸メチル球状粒子（平均粒子径２０μｍ）：商標「テクポリマー」：品番ＭＢＸ−２０：積水化成品工業社製：屈折率１．４９を用い、下記配合９により、１６５℃の熱ロール条件でカレンダー成形を行い、厚さ０．１ｍｍのシート（光拡散性粒子を含有する層）を得た。
＜配合９＞
環状オレフィンコポリマー                                        １００質量部
光拡散性粒子                                                      １５質量部
次に同じ品番の環状オレフィンコポリマーに対し、黄色系着色剤としてクロム−アンチモン−チタン複合酸化物、赤色系着色剤としてC.I.ＰＲ１２２、青色系着色剤としてC.I.ＰＢ１５：３を用い、下記配合１０により、１６５℃の熱ロール条件でカレンダー成形を行い、厚さ０．２ｍｍのシート（着色剤を含有する層）を得た。次にこの２枚のシートを１６５℃の熱ロール条件でラミネートを行い、厚さ０．３ｍｍ、可視光透過率５５％、マンセル明度３．０のシートを得た。
＜配合１０＞
環状オレフィンコポリマー                                        １００質量部
黄色系着色剤（クロム−アンチモン−チタン複合酸化物）            ０．３質量部
赤色系着色剤（C.I.ＰＲ１２２）                                  ０．３質量部
青色系着色剤（C.I.ＰＢ１５：３）                                ０．３質量部
黒色系着色剤（鉄−クロム複合酸化物）                            ０．３質量部
【００４８】
［実施例１４］
実施例１３の配合９を下記配合１１に変更し、また実施例１３の配合１０を下記配合１２に変更した以外は実施例１３と同様とし、厚さ０．３ｍｍ、可視光透過率５８％、マンセル明度３．０のシートを得た。
＜配合１１＞
環状オレフィンコポリマー                                        １００質量部
光拡散性粒子（光半透過性黒色粒子）                                １５質量部
※黒色色素C.I. Pigment  Blacｋ７をメタクリル酸メチル樹脂に対して０．３質量％濃
度で含有する可視光透過率が４０％の、平均粒子径２０μｍの光半透過性黒色粒子で、
コントラスト引締効果に寄与する
＜配合１２＞
環状オレフィンコポリマー                                        １００質量部
黄色系着色剤（クロム−アンチモン−チタン複合酸化物）            ０．３質量部
赤色系着色剤（C.I.ＰＲ１２２）                                  ０．３質量部
青色系着色剤（C.I.ＰＢ１５：３）                                ０．３質量部
【００４９】
［実施例１５］
実施例１３の配合９において、環状オレフィンコポリマーを軟質塩化ビニル樹脂に変更した下記配合１３とした以外は実施例１３と同様にして、厚さ０．１ｍｍのシート（光拡散性粒子を含有する層）を得た。
＜配合１３＞
ポリ塩化ビニル樹脂                                              １００質量部
ＤＯＰ（可塑剤）                                                  ６５質量部
エポキシ化大豆油                                                    ２質量部
Ｂａ−Ｚｎ系複合安定剤                                          １．５質量部
ステアリン酸バリウム（滑剤）                                    ０．２質量部
ベンゾトリアゾール系紫外線吸収剤                                ０．３質量部  
光拡散性粒子（架橋ポリメタクリル酸メチル球状粒子：２０μｍ）      １５質量部
次に実施例１３の配合１０において、環状オレフィンコポリマーを軟質塩化ビニル樹脂に変更した下記配合１４とした以外は実施例１３と同様にして、厚さ０．２ｍｍのシート（着色剤を含有する層）を得た。次にこの２枚のシートを１６５℃の熱ロール条件でラミネートを行い、厚さ０．３ｍｍ、可視光透過率５３％、マンセル明度３．０のシートを得た。
＜配合１４＞
ポリ塩化ビニル樹脂                                              １００質量部
ＤＯＰ（可塑剤）                                                  ６５質量部
エポキシ化大豆油                                                    ２質量部
Ｂａ−Ｚｎ系複合安定剤                                          １．５質量部
ステアリン酸バリウム（滑剤）                                    ０．２質量部
ベンゾトリアゾール系紫外線吸収剤                                ０．３質量部
黄色系着色剤（クロム−アンチモン−チタン複合酸化物）            ０．５質量部
赤色系着色剤（C.I.ＰＲ１２２）                                  ０．５質量部
青色系着色剤（C.I.ＰＢ１５：３）                                ０．５質量部
【００５０】
［実施例１６］
実施例１５の配合１３を下記配合１５に変更し、また実施例１５の配合１４を下記配合１６に変更した以外は実施例１５と同様とし、厚さ０．３ｍｍ、可視光透過率５６％、マンセル明度３．０のシートを得た。
＜配合１５＞
ポリ塩化ビニル樹脂                                              １００質量部
ＤＯＰ（可塑剤）                                                  ６５質量部
エポキシ化大豆油                                                    ２質量部
Ｂａ−Ｚｎ系複合安定剤                                          １．５質量部
ステアリン酸バリウム（滑剤）                                    ０．２質量部
ベンゾトリアゾール系紫外線吸収剤                                ０．３質量部
光拡散性粒子（光半透過性黒色粒子）                                １５質量部
※黒色色素C.I. Pigment  Blacｋ７をメタクリル酸メチル樹脂に対して０．３質量％濃
度で含有する可視光透過率が４０％の、平均粒子径２０μｍの光半透過性黒色粒子で、
コントラスト引締効果に寄与する
＜配合１６＞
ポリ塩化ビニル樹脂                                              １００質量部
ＤＯＰ（可塑剤）                                                  ６５質量部
エポキシ化大豆油                                                    ２質量部
Ｂａ−Ｚｎ系複合安定剤                                          １．５質量部
ステアリン酸バリウム（滑剤）                                    ０．２質量部
ベンゾトリアゾール系紫外線吸収剤                                ０．３質量部
黄色系着色剤（クロム−アンチモン−チタン複合酸化物）            ０．３質量部
赤色系着色剤（C.I.ＰＲ１２２）                                  ０．３質量部
青色系着色剤（C.I.ＰＢ１５：３）                                ０．３質量部
【００５１】
［実施例１７〜３２］
実施例１〜１６のスクリーンの両面に下記配合１７による塗液組成物を１００メッシュグラビアロールで塗布し、これを乾燥し数日養生してゾルゲル硬化を完了させ防汚層兼帯電防止層を形成した。
＜配合１７＞防汚層兼帯電防止層
シリカゾル（粒子径２０〜３０ｎｍ：固形分４８質量％の無機コロイド）１００質量部
ビニルトリエトキシシラン（シランカップリング剤）                    ５０質量部
ベンゾトリアゾール化合物（紫外線吸収剤）                              １質量部
ポリエチレングリコール型非イオン活性剤（帯電防止剤）                  １質量部
希釈剤（水）                                                      １００質量部
【００５２】
実施例１〜１６の透過投映スクリーンは、何れも明るい環境での透過投映像の発色鮮明性とホットスポット抑止効果に優れ、しかも遮熱性を有するものであった。また実施例１７〜３２の防汚層兼帯電防止層を設け、帯電防止効果を付与した透過投映スクリーンは、手垢汚れなどが付着しても、ペーパータオルやワイピングクロスなどによる拭取で汚れの除去が容易であり、さらに１．０Ｅ＋９Ω〜１０Ωの帯電防止効果を有し、静電気による埃や粉塵などの付着が極めて少ないことで、プロジェクター投映画像が埃や粉塵による乱反射の悪影響の少ないものであった。
【００５３】
［比較例１］
実施例１において、光拡散性粒子の配合を省略した以外は実施例１と同様として、厚さ０．２ｍｍ、可視光透過率５６％、マンセル明度３．０のシートを得た。
【００５４】
［比較例２］
実施例１において、黄色系着色剤（クロム−アンチモン−チタン複合酸化物）、赤色系着色剤（C.I.ＰＲ１２２）、及び青色系着色剤（C.I.ＰＢ１５：３）の各０．５質量部の配合を省略した以外は実施例１と同様として、厚さ０．２ｍｍ、可視光透過率９０％、マンセル明度８．５のシートを得た。
【００５５】
［比較例３］
実施例１において、黄色系着色剤（クロム−アンチモン−チタン複合酸化物）の配合を省略した以外は実施例１と同様として、厚さ０．２ｍｍ、可視光透過率６２％、マンセル明度５．５のシートを得た。
【００５６】
［比較例４］
実施例１において、黄色系着色剤（クロム−アンチモン−チタン複合酸化物）０．５質量部を、黄色系着色剤（C.I.ＰＹ１１０）０．５質量部に置換した以外は実施例１と同様として、厚さ０．２ｍｍ、可視光透過率５９％、マンセル明度３．５のシートを得た。
【００５７】
［比較例５］
実施例１において、黄色系着色剤（クロム−アンチモン−チタン複合酸化物）、赤色系着色剤（C.I.ＰＲ１２２）、及び青色系着色剤（C.I.ＰＢ１５：３）の各０．５質量部の配合を省略し、代わりに黒色系着色剤を用いた配合１０とした以外は実施例１と同様として、厚さ０．２ｍｍ、可視光透過率３５％、マンセル明度１．５のシートを得た。
＜配合１０＞
環状オレフィンコポリマー                                        １００質量部
光拡散性粒子                                                      １５質量部
黒色色素（C.I. Pigment  Blacｋ７）                              １．５質量部
【００５８】
比較例１のスクリーンは光拡散効果が不足して、プロジェクターの光源（ホットスポット）が露わとなり、光源が投映画像に映り込む不具合を生じ実用性の無いものであった。比較例２のスクリーンは、プロジェクター光源がおぼろに映り込む不具合と、投映画像が白飛びしてコントラストを不鮮明とするなど実用には不適切であった。また比較例３のスクリーンは投映画像のコントラストが不鮮明で、しかも色彩再現性に乏しく、不自然な色彩で、しかも遮熱効果を有さないものであった。比較例４のスクリーンは投映画像のコントラストが鮮明で色彩再現性も良好であったが、遮熱効果を有さないものであった。比較例５のシートは輝度が低くコントラストも不鮮明で色彩再現性にも乏しかった。
【００５９】
【表１】
2015232629.tif 000003
【００６０】
【表２】
2015232629.tif 000004
【００６１】
【表３】
2015232629.tif 000005
【００６２】
【表４】
2015232629.tif 000006
【産業上の利用可能性】
【００６３】
本発明の透過投映スクリーンは、特に明るい使用環境での透過投映像の発色鮮明性（高いコントラスト引締効果）と、ホットスポット抑止効果に優れ、さらに遮熱性とを有し、デジタル投映機用に適した透過投映用のスクリーンを得ることができるので、本発明による透過投映スクリーンをショーウインドーのガラス面などに貼着し、リアプロジェクター投映するだけで、容易にデジタルディスプレイやデジタルサイネージなどの表現演出を自在とする遮熱ブラインドとなる。特に夏季におけるウインドーディスプレイやデジタルサイネージにおいて、直射日光や西日による店舗内の気温上昇を効果的に抑止する。また本発明の透過投映スクリーンはショーウインドー以外にも、アミューズメント施設、屋外イベント会場などでの映画やアニメーションの投映、音楽プロモーションビデオやライブ映像などの投映などにも利用でき、さらにインターネット通信との連動によるデジタルサイネージの活用として、ニュース速報、交通情報、災害時の緊急避難誘導のリアルタイム表示も可能とする。
【符号の説明】
【００６４】
１：透過投映スクリーン（光拡散透過性シート）
２：熱可塑性樹脂 
２−１：光拡散性粒子を含有する層
２−２：着色剤を含有する層
３：光拡散性粒子
３−１：光半透過性黒色粒子
４：黄色系着色剤（Ｙ）
５：赤色系着色剤（Ｒ）
６：青色系着色剤（Ｂ）
７：黒色系着色剤（Ｋ）
８：光透過性織布
【図１】
2015232629.tif 000007
【図２】
2015232629.tif 000008
【図３】
2015232629.tif 000009
【図４】
2015232629.tif 000010
【図５】
2015232629.tif 000011
【図６】
2015232629.tif 000012